СМЕСЬ ДЛЯ ИЗГОТОВЛЕНИЯ СТЕКЛОПЛИТКИ
MIXTURE FOR MAKING GLASS TILE

Изобретение относится к области технологии силикатов и касается составов смесей для изготовления стеклоплитки.
Известна смесь (для изготовления минеральной ваты), включающая, мас.%: базальт 70; доменный шлак 30 [1].
Задачей изобретения является повышение водостойкости стеклоплитки, изготовленной из смеси.
Технический результат достигается тем, что смесь для изготовления стеклоплитки, включающая базальт, дополнительно содержит отходы алмазообогащения, при следующем соотношении компонентов, мас.%: базальт 75-90; отходы алмазообогащения 10-25.
В таблице приведены составы шихты для получения стекла.
Таблица.
Компоненты
Состав, мас.%:
1
2
3
Базальт
75
83
90
Отходы алмазообогащения
25
17
10
Водостойкость, гидролитический класс
II
II
II
Отходы алмазообогащения - это крупный техногенный песок, состоящий из ультраосновных пород, характеризующийся следующим минеральным составом, мас.%: серпентин 70,0; кальцит 2,0; доломит 28.
Компоненты смеси сплавляют до получения однородной стекломассы. Формование плитки осуществляют методом литья.
Источники информации
1. Спирин Ю.Л. Теория и практика патентоспособных разработок в технологии строительных материалов. - М.: Стройиздат, 1977. - С.83.